(57)【特許請求の範囲】
【請求項１】
樹脂キートップの表面に、屈折率ｄａが１.２≦ｄａ≦１.８の無機物薄膜と、屈折率ｄｂがｄａ＋０.４≦ｄｂ≦ｄａ＋１.２の無機物薄膜とを交互に２層以上積層してなる透光性の偏光層を設け、
樹脂キートップの裏面に高反射率の反射層を有することを特徴とする加飾キートップ。
【請求項２】
反射層上に、文字あるいは記号印刷層を有することを特徴とする請求項１に記載の加飾キートップ。
【請求項３】
偏光層上に、膜厚が５μｍ〜６０μｍの高分子保護膜をさらに積層することを特徴とする請求項１または２に記載の加飾キートップ。
【請求項４】
樹脂キートップの裏面に、屈折率ｄａが１.２≦ｄａ≦１.８の無機物薄膜と、屈折率ｄｂがｄａ＋０.４≦ｄｂ≦ｄａ＋１.２の無機物薄膜とを交互に２層以上積層してなる透光性の偏光層を設け、
偏光層の裏面に高反射率の反射層を積層することを特徴とする加飾キートップ。
【請求項５】
樹脂キートップの裏面に、アンダーコート層を介して、偏光層を設けたことを特徴とする請求項４に記載の加飾キートップ。
【請求項６】
反射層を部分的にカットし、そのカットした部分に文字あるいは記号印刷層を有することを特徴とする請求項４または５に記載の加飾キートップ。
【請求項７】
反射層が、無機物からなるもの又は無機物粒子を分散させた高分子材料からなるものであることを特徴とする請求項１から６のいずれか１項に記載の加飾キートップ。
【請求項８】
反射層の無機物がマグネシウム、アルミニウム、チタン、クロム、鉄、コバルト、ニッケル、銅、亜鉛、パラジウム、銀、白金、金より選ばれる材質であることを特徴とする請求項７に記載の加飾キートップ。
【請求項９】
請求項１〜８のいずれか１項に記載の加飾キートップをベース部材上に備えることを特徴とする押釦スイッチ。
【発明の詳細な説明】
【０００１】
【発明の属する技術分野】
本発明は、携帯電話、携帯情報端末、各種家電製品用リモコン、カードリモコンおよび各種キーボードなどに使用される美観に優れた高級感のある加飾キートップに関するものである。
【０００２】
【従来の技術】
従来、押釦スイッチのキートップ部分を、金属光沢やパール光沢調に加飾するものとしては、樹脂やゴム成分中に金属粉末やパール顔料を混合して成形したもの、金属粉末やパール顔料を含む塗料をスクリーン印刷あるいは吹き付け塗装したもの、キートップの表面に真空蒸着法あるいはスパッタリング法などによってアルミニウムやクロム等の金属薄膜層を形成したもの、およびメッキしたものが知られている。
【０００３】
【発明が解決しようとする課題】
しかし、金属粉末やパール顔料を、樹脂やゴムに混合して成形したものは、粉体の均一分散が困難なため、粉末の偏析によって縞模様や色調むらが発生し、文字や記号が見ずらくなってしまう等の問題がある。また、金属粉末やパール顔料を含む塗料を印刷したものも、均一かつ質感の高い虹彩色光沢を有する加飾キートップは得られていない。
一方、成形体の表面にアルミニウムやクロム等の金属薄膜を真空蒸着法やスパッタリング法あるいは金属メッキによって形成したキートップは、金属光沢は呈するけれども、虹彩色光沢を有するものではない。
【０００４】
さらに、特願平9-111741号公報、特願平10-73076号公報、特願平10-130838号公報に記載された無機物薄膜を積層した加飾透光性キートップは美観に優れたものではあるが、反射色調の強い金属光沢を必要とする場合は十分でない。また、最近の携帯電話、携帯端末機器、各種家電製品用リモコン、カードリモコンおよび各種キーボードなどの押釦スイッチに組み込まれる樹脂キートップには、虹彩色光沢を有する美観に優れ、高級感のある金属光沢の要求が非常に強くなってきている。
【０００５】
【課題を解決するための手段】
本発明はこのような問題点を解決し、高輝度の虹彩色光沢を有する美観に優れた加飾キートップを提供するものである。
すなわち、本発明は、樹脂キートップの表面および／または裏面に、少なくとも２種以上の無機物を交互に２層以上積層して偏光層を設け、さらに裏面に高反射率の反射層を積層することを特徴とする加飾キートップ、あるいは樹脂キートップの表面に、高反射率の反射層を設け、さらに表面に少なくとも２種以上の無機物を交互に２層以上積層して偏光層を設けることを特徴とする加飾キートップである。
【０００６】
以下、本発明をさらに詳しく説明する。
本発明で使用する樹脂キートップは、金型成形した樹脂キートップあるいは未硬化の液状樹脂を反応硬化させた樹脂キートップである。さらに具体的には、所望のキートップ形状の金型を使用し、射出成形、圧縮成形、トランスファー成形、回転成形などによって加熱溶融させた樹脂あるいは液状の未硬化樹脂を金型に充填させてから固化させて製造することができる。
【０００７】
樹脂の組成や種類、弾性率、色調については特に限定しないけれども、透明性が良好なポリメタクリル酸メチル、ポリカーボネート、シリコーン樹脂、アモルファスポリエステル、ポリ塩化ビニル、ポリスチレン、ポリアリレート、アモルファスポリオレフィン、ポリメチルペンテン、アモルファスナイロン、ポリウレタン、エステル系熱可塑性エラストマー、スチレン系熱可塑性エラストマー、ナイロン系熱可塑性エラストマーが特に好ましい。ポリエチレン、ポリプロピレン、ＡＢＳ樹脂、ＰＥＴやＰＢＴなどの結晶性ポリエステル、結晶性ナイロン、ポリフェニレンエーテル、ポリアセタール、ポリサルホン、ポリエーテルサルホン、ポリフェニレンスルフィド、ポリイミド、ポリエーテル、ポリケトン、ポリエーテルケトン、ポリエーテルエーテルケトン、ポリエーテルニトリル、ポリエーテルイミド、液晶ポリマー、フッ素樹脂などの半透明や若干着色した樹脂でもかまわない。また、シリコーン樹脂、エポキシ樹脂、フェノール樹脂、不飽和ポリエステル、ジアリルフタレート、アクリル系樹脂、ウレタン系樹脂などの熱硬化性、光硬化性、湿気硬化性などの公知の樹脂を使用することも可能である。
【０００８】
これらの樹脂キートップをシリコーンゴムやエチレンプロピレン系ゴムなどの合成ゴムや熱可塑性エラストマーから成形される作動部／非作動部を有する押釦スイッチのベース部材に接着剤や両面テープなどで付設することによって押釦スイッチ構造とすることができる。また、公知の熱可塑性エラストマーと硬質樹脂あるいは熱可塑性エラストマーの２色成形による公知の樹脂キートップ構造も含まれる。また、樹脂キートップ単体でも、皿バネスイッチやスプリング式スイッチ等と組み合わせることにより、押釦スイッチ構造とすることができる。
【０００９】
さらに、本発明では、文字や記号を印刷したシリコーンゴムなどの合成ゴムや熱可塑性エラストマーの成形体のほか、ＰＥＴ、ナイロン、ポリウレタンなどのフィルムやシート状の高分子材料からなる基材上に未硬化の液状樹脂を滴下するなどして反応硬化させた樹脂キートップを使用すると、特に美観に優れた虹彩色光沢を有す加飾キートップを得ることができる。高分子材料からなる基材は、あらかじめプレス成形などによってスイッチの作動部と非作動部を設けた構造でもかまわない。
【００１０】
滴下する方法については、ポッティング方式のほか、ディスペンサー方式、パッド印刷方式および転写方式によるものなど特定するものではない。上述のような金型を使用せずに樹脂キートップを成形することができる。この際の液状樹脂としては、アクリル系樹脂、ウレタン系樹脂、シリコーン樹脂、エポキシ樹脂、ジアリルフタレートなどの熱硬化性、光硬化性、湿気硬化性の樹脂が挙げられる。高分子材料からなる基材とこれらの液状樹脂の密着性を向上させるためには、基材の表面に、短波長紫外線照射、コロナ処理、あるいはカップリング剤処理などを施すことが好ましい。例えば、特開平６−５１５０号公報の樹脂キートップ付シリコーンキースイッチの製造法によるもの、特開平６−５１５１号公報の透明樹脂キートップ付キーシートの製造法によるものを応用することもできる。
【００１１】
本発明の加飾キートップは、上述の樹脂キートップの表面および／または裏面に、少なくとも２種以上の無機物を交互に２層以上積層して偏光層を設け、さらに裏面に高反射率の反射層を積層することを特徴とする加飾キートップ、あるいは樹脂キートップの表面に、高反射率の反射層を設け、さらに表面に少なくとも２種以上の無機物を交互に２層以上積層して偏光層を設けることを特徴とする加飾キートップである。
【００１２】
偏光層の無機物薄膜の膜厚は、総膜厚が５ｎｍ〜１００００ｎｍとなるようにすればよく、５ｎｍよりも薄いと虹彩色光沢が薄くなり、１００００ｎｍを超えると透光性が劣ってしまうので好ましくない。好ましくは５０ｎｍ〜８０００ｎｍがよく、さらに８０ｎｍから７０００ｎｍとすれば効果的である。実際には、使用する樹脂の種類、屈折率、形状、および無機物薄膜の材質、屈折率、色調、および印刷層の色調などに依存する。また、反射層を無機物とした場合、その膜厚は５ｎｍから１００ｎｍとすればよく、透光性をもたせたければ１０ｎｍ未満とすればよく、反射光沢を強くしたければ、１０ｎｍ以上にすれば良い。また、無機物、あるいは無機物粒子を分散させた高分子材料からなる反射層の一部をレーザーカットすることによって、所定の文字あるいは記号を形成し、部分的に透光性をもたせてもよい。
【００１３】
なお、本発明の偏光層の膜厚は特記のない限り、幾何学膜厚と無機物の屈折率の積である光学的膜厚を意味する。また、高分子保護膜、反射層、印刷層、接着層、アンダーコート層については幾何学膜厚を示す。
また、樹脂キートップに偏光層を構成する無機物薄膜を２層以上積層する場合には、低屈折率の無機物薄膜と高屈折率の無機物薄膜の交互層とすると、彩度の高い反射色調のものが得られ、特に樹脂キートップから数えて奇数層は低屈折率の無機物薄膜で、偶数層は高屈折率の無機物薄膜で、かつ低屈折率層と高屈折率層の光学的膜厚比が１：１で、目的色調となる反射波長λの１／４より成る多層交互層とすると、特定波長範囲だけ光を反射することにより、高輝度の虹彩色光沢を有することを特徴とする加飾キートップが得られる。
【００１４】
また、本発明の偏光層の無機物薄膜は屈折率ｄａが１.２≦ｄａ≦１.８の低屈折率を示す無機物薄膜と、屈折率ｄｂがｄａ＋０.４≦ｄｂ≦ｄａ＋１.２の高屈折率を示す無機物薄膜より選ぶことにより、高い彩度の虹彩色光沢を有する加飾キートップが得られ、特に１.３≦ｄａ≦１.７、２.０≦ｄｂ≦２.４とすることで鮮やかな色彩のものとすることができる。ここでｄａとｄｂの値の差が０.４未満と極端に近いと得られる無機物薄膜は彩度の低いものとなってしまい、ｄａとｄｂの値の差が１.２より大きいと透明感が無くなってしまう。
【００１５】
本発明の偏光層の無機物薄膜の材質は、アルミニウム、クロム、ニッケル、チタン、タングステン、ケイ素、マグネシウム、コバルト、タンタル、ゲルマニウム、錫、鉛、亜鉛、鉄、金、銀、白金、銅などの金属あるいは合金、金属酸化物、金属窒化物、金属弗化物、金属炭化物、金属硫化物およびこれらの混合物または積層物が用いられる。特に好ましくは化学的に安定な金属酸化物、金属窒化物、金属弗化物、金属炭化物、金属硫化物が用いられる。具体的には、酸化チタン、酸化ケイ素、酸化鉄、酸化マグネシウム、酸化タングステン、酸化アルミニウム、酸化クロム、酸化コバルト、酸化タンタル、酸化インジウム、酸化スズ、酸化ニッケル、酸化マンガン、酸化ジルコニウム、酸化バナジウム、酸化セリウム、酸化ビスマス、酸化アンチモン、酸化亜鉛、酸化ハフニウムなどの金属酸化物、窒化ケイ素、窒化アルミニウムおよび窒化チタンなどの金属窒化物、弗化マグネシウム、弗化セリウム、弗化鉛などの金属弗化物、炭化ケイ素、炭化チタンなどの金属炭化物、硫化亜鉛等の金属硫化物が好適である。なかでも、低屈折率無機物層の材質としては、酸化ケイ素、弗化マグネシウムが好ましく、高屈折率無機物層の材質としては、酸化チタン、酸化鉄、酸化タングステン、硫化亜鉛が好ましく、これら低屈折率の無機物薄膜と高屈折率の無機物薄膜の交互層とすると、彩度の高い反射色調のものが得られ２種以上の積層薄膜を使用すると虹彩色光沢を有する非常に美観に優れた加飾キートップが得られる。
また、反射層の無機物についてはマグネシウム、アルミニウム、チタン、クロム、鉄、コバルト、ニッケル、銅、亜鉛、パラジウム、銀、白金、金が好適である。
【００１６】
これらの無機物薄膜は、真空蒸着法、スパッタリング法、イオンプレーティング法などの物理的蒸着法、あるいは熱ＣＶＤ(Chemical Vapor Deposition)法、プラズマＣＶＤ法、光ＣＶＤ法などの化学的蒸着法によって均一でむらが無く製膜することができる。蒸着装置および蒸着条件は通常実施されているもので差し支えないが、蒸着温度の高い無機物材料については、電子ビーム加熱源を有する蒸着装置の使用が好ましい。
【００１７】
さらに、キートップ樹脂と無機物薄膜の密着性を向上する目的で、イオンアシスト機構を含んだ蒸着装置を使用しても良い。また、金属酸化物には、酸化数の異なる材料が存在し、酸化チタンを例に取るとＴｉＯ２の他にＴｉＯ、Ｔｉ２Ｏ３、Ｔｉ３Ｏ５、Ｔｉ４Ｏ７等の材料が知られている。これらの材料を用いることによって、材料を加熱した際に材料中から酸素ガスが分解し蒸着圧力を低下させる等の問題を抑えることが可能で、連続で安定した蒸着を行うためにこのような材料を使っても良い。
【００１８】
さらに、金属酸化物あるいは金属窒化物等の積層の際に、不足すると考えられる酸素、窒素等の気体を装置内に導入して蒸着しても良い。製膜する前工程として、樹脂キートップにアンダーコート剤などの公知の前処理を施して無機物薄膜の密着性を向上させることもできる。使用する樹脂キートップの種類、製膜する無機物の材質にも依存するが、密着性、温度および製造コストの点を考慮すると、真空蒸着法あるいはスパッタリング法による方法が経済的であり、そして目的とする虹彩色光沢を有する美観に優れた高級感のある加飾キートップを安価に得ることができる。なお、樹脂キートップ以外の部分にも同様に無機物薄膜を製膜してもかまわないが、マスキングを施して必要な樹脂キートップ部分のみを選択的に製膜する方法が好ましい。
【００１９】
本発明は、上記の無機物薄膜が表面に露出する構造の場合は、無機物薄膜上に、さらに未硬化の液状樹脂をさらに積層して、厚さが５μｍ〜６０μｍの高分子保護膜を硬化させて形成することによって、虹彩色の無機物薄膜を物理的および化学的に安定化させることができる。
【００２０】
液状樹脂の種類や塗布、硬化方法については特定するものではないけれども、熱硬化型や光硬化型、湿気硬化型などのアクリル系、ウレタン系、シリコーン系、エポキシ系、エステル系などのモノマーやオリゴマーを使用し、スプレー塗布、各種印刷、ポッティングなどの方法で積層して硬化し、５μｍ〜６０μｍの高分子保護膜を形成できる。この高分子保護膜は、無色でもかまわないけれども、赤色、青色、黄色などの有色のものを使用すると、さらに色調が変化するので任意の着色を施すこともできる。膜厚が５μｍよりも薄いと、高分子保護膜の機械的性質が弱く無機物薄膜を十分に保護することが不可能であり、一方、６０μｍよりも厚いと、虹彩色光沢の鮮明さが薄れて美観を損ねてしまう。さらに好ましい高分子保護膜の膜厚は、１５μｍ〜４５μｍの範囲である。また、複数の高分子保護膜を積層することもできる。
【００２１】
また、本発明の加飾キートップの無機物薄膜層は透光性であるため、無機物薄膜層より印刷層が下面となる場合でも文字記号等の印刷は見えるが、無機物薄膜層の反射色調が黄色・緑色等反射輝度の高いものだと印刷が見づらくなってしまう場合がある。このような場合、あらかじめ成形した樹脂キートップ上に文字記号印刷を施したものに、無機物薄膜を積層してもよい。また、無機物薄膜が樹脂キートップの下側となる構成では、押釦スイッチを筐体に組み込んだ際、無機物薄膜が露出することはないが、補強のために無機物薄膜層の下側にさらに印刷層を設けてもよい。
【００２２】
【発明の実施の形態】
本発明の加飾キートップはベース部材上の樹脂キートップの表面および／または裏面に、一の無機物の屈折率ｄａが、１.２≦ｄａ≦１.８の低屈折率を示し、そして他の無機物の屈折率ｄｂが、ｄａ＋０.４≦ｄｂ≦ｄａ＋１.２の高屈折率を示す少なくとも２種以上の無機物を、光学的膜厚が、５ｎｍ〜１００００ｎｍになるように、交互に２層以上積層し、さらに、膜厚が５μｍ〜６０μｍの高分子保護膜を積層して加飾キートップとした。
【００２３】
以下、実施例および比較例を示して本発明を具体的に説明する。しかしながら本発明は下記の実施例に制限されるものではない。
【実施例１】
図１は、本発明の実施例１の樹脂キートップを付設する押釦スイッチの縦断面を示す。また、キートップの表面部分の拡大図を図２に示す。図１において、ベース部材１は、非作動部１ａと作動部１ｂが透明なシリコーンゴムで成形され、天面にアルミニウムフィラーを分散させたインキをスクリーン印刷し反射層２を形成し、さらにそのうえに所定の文字あるいは記号印刷層３をスクリーン印刷してある。この天面に特開平６−５１５０号公報記載の発明と同様の製法で短波長紫外線を照射し、シランカップリング剤処理してからアクリル系の紫外線硬化樹脂を滴下し、紫外線を照射して硬化し、透明アクリル樹脂からなる樹脂キートップ４を設けた。この樹脂キートップの表面をエタノールで洗浄し、ステンレス製のマスク５で蒸着が不要な箇所を覆い、製膜速度１１０ｎｍ／分の条件で１分間、酸化ケイ素を真空蒸着し、光学的膜厚で１１０ｎｍ、波長５１０ｎｍでの屈折率が１．５の酸化ケイ素からなる低屈折率の無機物薄膜Ｌを形成した後、製膜速度１１０ｎｍ／分の条件で１分間、酸化チタンを真空蒸着し、光学的膜厚で１１０ｎｍ、波長５１０ｎｍでの屈折率が２．３の酸化チタンからなる高屈折率の無機物薄膜Ｈを形成した。さらに無機物薄膜６をＬ、Ｈ、Ｌ・・・の順序で計１０層、総膜厚１１００ｎｍとなるように積層した結果、設計波長である４４０ｎｍの反射光を示す青色を主体とする虹彩色光沢を有する加飾キートップを付設する押釦スイッチを製造した。
【００２４】
【実施例２】
図３は本発明の実施例２の樹脂キートップを付設する押釦スイッチを示す縦断面図である。
実施例１で製造した酸化チタンおよび酸化ケイ素を交互に１０層形成して虹彩色光沢を有する加飾キートップを付設する押釦スイッチに、透明ウレタン系塗料（オリジプレートＺ  オリジン電機株式会社製）を塗布、乾燥硬化させて、３０μｍの膜厚の高分子保護層７を積層した。この高分子保護層によって、蒸着した酸化チタンおよび酸化ケイ素からなる表面に露出した無機物薄膜を保護することができた。
【００２５】
【実施例３】
図４は本発明の実施例３の樹脂キートップを付設する押釦スイッチを示す縦断面図である。また、キートップ樹脂裏面部分の拡大図を図５に示す。図４において、ベース部材１の非作動部１ａと作動部１ｂを実施例１と同様に透明なシリコーンゴムで成形した。
【００２６】
一方、別に金型を使用してポリカーボネート（パンライト  Ｌ１２２５Ｌ  帝人化成株会社製）を射出成形してポリカーボネート製の樹脂キートップ８を作製した。さらに、この樹脂キートップの裏面をエタノールで洗浄し、製膜速度１１０ｎｍ／分の条件で１分間、弗化マグネシウムを真空蒸着し、光学的膜厚で１１０ｎｍ、波長５１０ｎｍでの屈折率が１．４の弗化マグネシウムからなる低屈折率の無機物薄膜Ｌを形成した後、製膜速度１１０ｎｍ／分の条件で１分間、硫化亜鉛を真空蒸着し、光学的膜厚で１１０ｎｍ、波長５１０ｎｍでの屈折率が２．４の硫化亜鉛からなる高屈折率の無機物薄膜Ｈを形成した。さらに無機物薄膜６をＬ、Ｈ、Ｌ・・・の順序で計１０層、総膜厚１１００ｎｍとなるように積層した結果、設計波長である４４０ｎｍの反射光を示す青色を主体とする虹彩色光沢を有する加飾キートップを製造した。さらにその上にアクリル系インキをスクリーン印刷することにより、反射層２ならびに文字あるいは記号印刷層３を形成した。この文字あるいは記号印刷面に熱硬化型シリコーン接着剤９を塗布し、上記のベース部材１を貼り合わせ、加熱硬化させ、虹彩色を有する加飾キートップを付設する押釦スイッチを製造した。
【００２７】
【実施例４】
図６は本発明の実施例４の樹脂キートップを付設する押釦スイッチを示す縦断面図である。図６において、ベース部材１の非作動部１ａと作動部１ｂを実施例３と同様に透明なシリコーンゴムで成形した。
【００２８】
一方、実施例３と同様に作製した樹脂キートップ８の裏面に、紫外線硬化型アクリル系塗料を塗布、さらに紫外線硬化しアンダーコート層１０を設けた。さらに実施例３と同様に、この樹脂キートップのアンダーコート面をエタノールで洗浄し、製膜速度１１０ｎｍ／分の条件で１分間、弗化マグネシウムを真空蒸着し、光学的膜厚で１１０ｎｍ、波長５１０ｎｍでの屈折率が１.４の弗化マグネシウムからなる低屈折率の無機物薄膜Ｌを形成した後、製膜速度１１０ｎｍ／分の条件で１分間、硫化亜鉛を真空蒸着し、光学的膜厚で１１０ｎｍ、波長５１０ｎｍでの屈折率が２.４の硫化亜鉛からなる高屈折率の無機物薄膜Ｈを形成した。さらに無機物薄膜６をＬ、Ｈ、Ｌ・・・の順序で計１０層、総膜厚１１００ｎｍとなるように積層した結果、設計波長である４４０ｎｍの反射光を示す青色を主体とする虹彩色光沢を有する加飾ートップを製造した。
【００２９】
さらにその上にアクリル系インキをスクリーン印刷することにより、反射層２ならびに文字あるいは記号印刷層３を形成した。この文字あるいは記号印刷面に熱硬化型シリコーン接着剤９を塗布し、上記のベース部材１を貼り合わせ、加熱硬化させ、虹彩色を有する加飾キートップを付設する押釦スイッチを製造した。また、アンダーコート層を設けたことで、実施例３で作製した加飾キートップと比較して、高温放置時ならびに高温高湿放置時の樹脂キートップ／無機物薄膜層間での界面剥離強度が向上した。
【００３０】
耐候性試験結果
【表１】
0004209988.tif 000002
※Ａ：実施例３で作製した加飾キートップ
Ｂ：実施例４で作製した加飾キートップ
試験方法：加飾キートップのベース部材を固定し、樹脂キートップを垂直方向に
１ｋｇの荷重で引張りながら各環境下に放置し、剥離状態を観察する。
【００３１】
【発明の効果】
本発明によれば、樹脂キートップの表面および／または裏面に、少なくとも材質が２種以上の無機物を交互に光学的膜厚が５ｎｍ〜１００００ｎｍとなるように２層以上積層することにより、無機物薄膜の単層のものでは得られなかった特定波長範囲の光を反射することによって、高い彩度の虹彩色光沢を有する美観に優れた高級感のある加飾キートップを提供することができる。
【図面の簡単な説明】
【図１】  本発明の実施例１の加飾キートップを付設した押釦スイッチを示した縦断面図である。
【図２】  本発明の実施例１の樹脂キートップの表面部分拡大断面図である。
【図３】  本発明の実施例２の加飾キートップを付設した押釦スイッチを示した縦断面図である。
【図４】  本発明の実施例３の加飾キートップを付設した押釦スイッチを示した縦断面図である。
【図５】  本発明の実施例３の樹脂キートップの表面部分拡大断面図である。
【図６】  本発明の実施例４の加飾キートップを付設した押釦スイッチを示した縦断面図である。
【符号の説明】
１  ベース部材
１ａ  非作動部
１ｂ  作動部
２  反射層
３  文字あるいは記号印刷層
４  樹脂キートップ
５  マスク
６  無機物薄膜
７  高分子保護層
８  金型成形したポリカーボネート製の樹脂キートップ
９  接着層
１０  アンダーコート層
Ｌ  屈折率の低い無機物薄膜
Ｈ  屈折率の高い無機物薄膜
【図１】
0004209988.tif 000003
【図２】
0004209988.tif 000004
【図３】
0004209988.tif 000005
【図４】
0004209988.tif 000006
【図５】
0004209988.tif 000007
【図６】
0004209988.tif 000008